상기 재 가열 온도 는 본 발명 에서 중요 하 다 . 본 발명 에서 는 미세 한 탄질 화 석출 물 과 Mo 및 고용 Nb 의 효과 로 형성 된 미세 한 침상 페라이트 에 의해 고강도 와 고인 성 을 확보 하 고 있 다 . 따라서 , 열간 압연 전 에 슬라브 를 1100 ℃ 이상 의 온도 로 가열 하 여 NbC 를 용해 함 으로써 Nb 원자 상태 로 존재 하 도록 해야 하 며 , 상기 가열 온도 가 1300 ℃ 를 초과 하 는 경우 재 가 열 시 조대 한 TiN 석출 이 일어나 기 쉽 다 . 따라서 , 상기 슬라브 가열 온도 는 1100 - 1300 ℃ 로 제한 하 는 것 이 바람직 하 다 .